(57)【要約】【課題】リチウム二次電池の低温での抵抗を小さくし、かつリチウム二次電池に良好な高温耐久性を与えることが可能なリチウム二次電池用非水電解液を提供する。【解決手段】ここに開示されるリチウム二次電池用非水電解液は、下記式（Ｉ）で表されるオキサラトボレート化合物と、下記式（II）で表されるトリアルキルボレート化合物と、を添加剤として含有する（式中の各記号は、明細書に定義の通りである）。【化１】2020113378.tif 000009【選択図】なし【特許請求の範囲】
【請求項１】
下記式（Ｉ）で表されるオキサラトボレート化合物と、
下記式（II）で表されるトリアルキルボレート化合物と、
を添加剤として含有する、リチウム二次電池用非水電解液。
【化１】
2020113378.tif 000007
（式中、Ｘはハロゲン原子であり、Ｍはアルカリ金属元素であり、ａは１または２であり、ｂは、ａが１のときに２であるか、ａが２のときに０である。）
【化２】
2020113378.tif 000008
（式中、Ｒ１〜Ｒ３はそれぞれ独立して、フッ素原子で置換されていてもよい炭素数１〜４のアルキル基を表す。）
【発明の詳細な説明】
【技術分野】
【０００１】
本発明は、リチウム二次電池用非水電解液に関する。
【背景技術】
【０００２】
近年、リチウム二次電池は、パソコン、携帯端末等のポータブル電源や、電気自動車（ＥＶ）、ハイブリッド自動車（ＨＶ）、プラグインハイブリッド自動車（ＰＨＶ）等の車両駆動用電源などに好適に用いられている。
【０００３】
リチウム二次電池はその普及に伴い、さらなる高性能化が望まれている。高性能化のための方策の一つとしては、非水電解液の改良が挙げられる。非水電解液の改良の例として、特許文献１には、第１の添加剤としてオキサラトボレート系化合物またはオキサラトホスフェート系化合物と、前記第２添加剤としてトリス（トリアルキルシリル）ボレート系化合物とを非水電解液に添加することにより、リチウム二次電池の充放電率、寿命特性および低温での安定性が向上することが記載されている。また、特許文献２には、オキサラトボレート系化合物と、トリス（トリアルキルシリル）ボレート系化合物とを非水電解液に添加することにより、サイクル寿命が向上し、またガスの発生が抑制されることが記載されている。
【先行技術文献】
【特許文献】
【０００４】
【特許文献１】特開２０１３−２３２４１７号公報
【特許文献１】特開２０１５−７６４０３号公報
【発明の概要】
【発明が解決しようとする課題】
【０００５】
特に車両駆動用電源用途においては、低温での出力向上の観点から、低温での抵抗が小さいことが望まれている。これに対し本発明者らが検討した結果、上記従来技術においては、低温での抵抗化において改善の余地があることを見出した。また、特に車両駆動用電源用途においては、高温耐久性が高いこと（すなわち、高温下での電池容量の劣化と抵抗増加が小さいこと）が望まれている。
【０００６】
そこで本発明は、リチウム二次電池の低温での抵抗を小さくし、かつリチウム二次電池に良好な高温耐久性を与えることが可能なリチウム二次電池用非水電解液を提供することを目的とする。
【課題を解決するための手段】
【０００７】
ここに開示されるリチウム二次電池用非水電解液は、下記式（Ｉ）で表されるオキサラトボレート化合物と、下記式（II）で表されるトリアルキルボレート化合物と、を添加剤として含有する。
【０００８】
【化１】
2020113378.tif 000002
【０００９】
（式中、Ｘはハロゲン原子であり、Ｍはアルカリ金属元素であり、ａは１または２であり、ｂは、ａが１のときに２であるか、ａが２のときに０である。）
【００１０】
【化２】
2020113378.tif 000003
【００１１】
（式中、Ｒ１〜Ｒ３はそれぞれ独立して、フッ素原子で置換されていてもよい炭素数１〜４のアルキル基を表す。）
【００１２】
このような構成によれば、リチウム二次電池の低温での抵抗を小さくし、かつリチウム二次電池に良好な高温耐久性を与えることが可能なリチウム二次電池用非水電解液を提供することができる。
【図面の簡単な説明】
【００１３】
【図１】本発明の一実施形態に係る非水電解液を用いたリチウム二次電池の内部構造を模式的に示す断面図である。
【図２】本発明の一実施形態に係る非水電解液を用いたリチウム二次電池の捲回電極体の構成を示す模式図である。
【発明を実施するための形態】
【００１４】
以下、本発明による実施の形態を説明する。なお、本明細書において特に言及している事項以外の事柄であって本発明の実施に必要な事柄（例えば、本発明を特徴付けないリチウム二次電池用非水電解液の一般的な構成および製造プロセス）は、当該分野における従来技術に基づく当業者の設計事項として把握され得る。本発明は、本明細書に開示されている内容と当該分野における技術常識とに基づいて実施することができる。
【００１５】
なお、本明細書において「二次電池」とは、繰り返し充放電可能な蓄電デバイス一般をいい、いわゆる蓄電池ならびに電気二重層キャパシタ等の蓄電素子を包含する用語である。
また、本明細書において「リチウム二次電池」とは、電荷担体としてリチウムイオンを利用し、正負極間におけるリチウムイオンに伴う電荷の移動により充放電が実現される二次電池をいう。
【００１６】
本実施形態に係るリチウム二次電池用非水電解液は、下記式（Ｉ）で表されるオキサラトボレート化合物（以下、「オキサラトボレート化合物（Ｉ）」ともいう）と、下記式（II）で表されるトリアルキルボレート化合物（以下、「トリアルキルボレート化合物（II）ともいう）と、を添加剤として含有する。
【００１７】
【化３】
2020113378.tif 000004
【００１８】
（式中、Ｘはハロゲン原子であり、Ｍはアルカリ金属元素であり、ａは１または２であり、ｂは、ａが１のときに２であるか、ａが２のときに０である。）
【００１９】
【化４】
2020113378.tif 000005
【００２０】
（式中、Ｒ１〜Ｒ３はそれぞれ独立して、フッ素原子で置換されていてもよい炭素数１〜４のアルキル基を表す。）
【００２１】
〔オキサラトボレート化合物（Ｉ）〕
オキサラトボレート化合物（Ｉ）は、被膜形成剤として機能することが知られている成分である。
【００２２】
上記式（Ｉ）において、Ｘで表されるハロゲン原子の例としては、フッ素原子、塩素原子、臭素原子、ヨウ素原子等が挙げられ、なかでもフッ素原子が好ましい。
上記式（Ｉ）において、Ｍで表されるアルカリ金属元素としては、リチウム、カリウム、ナトリウム等が挙げられ、なかでもリチウムが好ましい。
【００２３】
オキサラトボレート化合物（Ｉ）として、上記式（Ｉ）の範囲内の化合物を１種単独で、または２種以上を組み合わせて用いることができる。オキサラトボレート化合物（Ｉ）として、特に好ましくは、リチウムビス（オキサラート）ボレート（ＬｉＢＯＢ）、およびリチウムジフルオロ（オキサラート）ボレート（ＬｉＤＦＯＢ）からなる群より選ばれる少なくとも１種である。
【００２４】
非水電解液中のオキサラトボレート化合物（Ｉ）の含有量には特に制限はない。しかしながら、オキサラトボレート化合物（Ｉ）の含有量が少な過ぎると、高温耐久性が低くなる傾向にある。そのため、オキサラトボレート化合物（Ｉ）の含有量は、０．０５質量％以上が好ましく、０．１質量％以上がより好ましい。一方、オキサラトボレート化合物（Ｉ）の含有量が多過ぎると、低温抵抗が高くなる傾向にある。そのため、オキサラトボレート化合物（Ｉ）の含有量は、５質量％以下が好ましく、３質量％以下がより好ましく、１質量％以下がさらに好ましい。
【００２５】
〔トリアルキルボレート化合物（II）〕
本実施形態においては、オキサラトボレート化合物（Ｉ）と共にトリアルキルボレート化合物（II）が組み合わせて用いられる。
【００２６】
上記式（II）において、Ｒ１〜Ｒ３で表されるフッ素原子で置換されていてもよい炭素数１〜４のアルキル基は、直鎖状でも分岐鎖状であってもよい。その例としては、メチル基、エチル基、ｎ−プロピル基、ｉ−プロピル基、ｎ−ブチル基、ｉ−ブチル基、ｔ−ブチル基、２，２，２−トリフルオロエチル基、トリ（トリフルオロ）メチル基などが挙げられる。なかでも、メチル基、エチル基、および２，２，２−トリフルオロエチル基が好ましい。
【００２７】
非水電解液中のトリアルキルボレート化合物（II）の含有量には特に制限はない。しかしながら、トリアルキルボレート化合物（II）の含有量が少な過ぎると、低温抵抗が高くなる傾向にある。そのため、トリアルキルボレート化合物（II）の含有量は、０．０５質量％以上が好ましく、０．１質量％以上がより好ましい。トリアルキルボレート化合物（II）の含有量が多すぎると、高温耐久性が低くなる傾向にある。そのため、トリアルキルボレート化合物（II）の含有量は、５質量％以下が好ましく、３質量％以下がより好ましく、１質量％以下がさらに好ましい。
【００２８】
オキサラトボレート化合物（Ｉ）とトリアルキルボレート化合物（II）とを組み合わせてリチウム二次電池用非水電解液の添加剤として用いることにより、リチウム二次電池の低温での抵抗を小さくすることができ、かつリチウム二次電池に良好な高温耐久性を付与することができる。
後述の試験例の結果が示すように、オキサラトボレート化合物（Ｉ）を単独で用いたのでは、高温耐久性が良好であるものの低温抵抗が著しく高く、トリアルキルボレート化合物（II）を単独で用いたのでは、低温抵抗が低いものの高温耐久性が著しく低い。このような２つの化合物を組み合わせた場合に、通常は、低温抵抗は低温抵抗が著しく高いオキサラトボレート化合物（Ｉ）の影響を受け、高温耐久性は高温耐久性が著しく低いトリアルキルボレート化合物（II）の影響を受けるはずである（通常は、低温抵抗および高温耐久性は、２つの化合物の中間のレベルになると考えられる）。
しかしながら、本発明者らの検討により、驚くべきことに、オキサラトボレート化合物（Ｉ）とトリアルキルボレート化合物（II）とを組み合わせて用いた場合には、お互いの良い特性、すなわち低い低温抵抗と、良好な高温耐久性とが得られることが見出された。
これは、オキサラトボレート化合物（Ｉ）の分解速度とトリアルキルボレート化合物（II）の分解速度とが近いため、これらの化合物に由来する成分を取り込んだ特殊な混成被膜が電極上に形成されるためであると考えられる。
【００２９】
本実施形態に係るリチウム二次電池用非水電解液は、通常、電解質塩と、非水溶媒とを含有する。
【００３０】
電解質塩は、典型的には、フッ素原子を含む電解質塩であり、リチウム二次電池の電解質塩として用いられているものを特に制限なく用いることができる。電解質塩は、好適には、フッ素原子を含むリチウム塩である。当該リチウム塩の例としては、ＬｉＰＦ６、ＬｉＢＦ４、リチウムビス（フルオロスルホニル）イミド（ＬｉＦＳＩ）、リチウムビス（トリフルオロメタン）スルホンイミド（ＬｉＴＦＳＩ）等などが挙げられる。これらは単独で、または２種以上を組み合わせて用いることができる。
【００３１】
非水電解液中の電解質塩の濃度は、電解質塩の種類によって適宜決定すればよい。非水電解液中の電解質塩の濃度は、典型的には０．５ｍｏｌ／Ｌ以上５ｍｏｌ／Ｌ以下であり、好ましくは０．７ｍｏｌ／Ｌ以上２．５ｍｏｌ／Ｌ以下である。
【００３２】
非水溶媒は、上記の電解質塩を溶解する。非水溶媒の種類は、上記の電解質塩を溶解可能な限り特に制限はなく、カーボネート類、エーテル類、エステル類、ニトリル類、スルホン類等を用いることができる。なかでも、カーボネート類が好ましい。カーボネート類の例としては、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）等が挙げられる。これらは単独で、または２種以上を組み合わせて用いることができる。
【００３３】
なお、本実施形態に係るリチウム二次電池用非水電解液は、本発明の効果を著しく損なわない限りにおいて、例えば、ビフェニル（ＢＰ）、シクロヘキシルベンゼン（ＣＨＢ）等のガス発生剤；その他の被膜形成剤；分散剤；増粘剤等を含んでいてもよい。
【００３４】
本実施形態に係るリチウム二次電池用非水電解液は、公知方法に従い、リチウム二次電池に用いることができる。
本実施形態のリチウム二次電池用非水電解液を備えるリチウム二次電池は、低温での抵抗を小さく、かつ良好な高温耐久性を有する。
【００３５】
そこで、本実施形態に係るリチウム二次電池用非水電解液を備えるリチウム二次電池の構成例の概略を以下、図面を参照しながら説明する。以下の図面においては、同じ作用を奏する部材・部位には同じ符号を付して説明している。また、各図における寸法関係（長さ、幅、厚さ等）は実際の寸法関係を反映するものではない。
【００３６】
図１に示すリチウム二次電池１００は、扁平形状の捲回電極体２０と電解液８０とが扁平な角形の電池ケース（即ち外装容器）３０に収容されることにより構築される密閉型電池である。電池ケース３０には外部接続用の正極端子４２および負極端子４４と、電池ケース３０の内圧が所定レベル以上に上昇した場合に該内圧を開放するように設定された薄肉の安全弁３６が設けられている。また、電池ケース３０には、電解液８０を注入するための注入口（図示せず）が設けられている。正極端子４２は、正極集電板４２ａと電気的に接続されている。負極端子４４は、負極集電板４４ａと電気的に接続されている。電池ケース３０の材質としては、例えば、アルミニウム等の軽量で熱伝導性の良い金属材料が用いられる。
【００３７】
捲回電極体２０は、図１および図２に示すように、長尺状の正極集電体５２の片面または両面（ここでは両面）に長手方向に沿って正極活物質層５４が形成された正極シート５０と、長尺状の負極集電体６２の片面または両面（ここでは両面）に長手方向に沿って負極活物質層６４が形成された負極シート６０とが、２枚の長尺状のセパレータシート７０を介して重ね合わされて長手方向に捲回された形態を有する。なお、捲回電極体２０の捲回軸方向（即ち、上記長手方向に直交するシート幅方向）の両端から外方にはみ出すように形成された正極活物質層非形成部分５２ａ（即ち、正極活物質層５４が形成されずに正極集電体５２が露出した部分）と負極活物質層非形成部分６２ａ（即ち、負極活物質層６４が形成されずに負極集電体６２が露出した部分）には、それぞれ正極集電板４２ａおよび負極集電板４４ａが接合されている。
【００３８】
正極シート５０および負極シート６０には、従来のリチウム二次電池に用いられているものと同様のものを特に制限なく使用することができる。典型的な一態様を以下に示す。
【００３９】
正極シート５０を構成する正極集電体５２としては、例えばアルミニウム箔等が挙げられる。正極活物質層５４に含まれる正極活物質としては、例えばリチウム遷移金属酸化物（例、ＬｉＮｉ１／３Ｃｏ１／３Ｍｎ１／３Ｏ２、ＬｉＮｉＯ２、ＬｉＣｏＯ２、ＬｉＦｅＯ２、ＬｉＭｎ２Ｏ４、ＬｉＮｉ０．５Ｍｎ１．５Ｏ４等）、リチウム遷移金属リン酸化合物（例、ＬｉＦｅＰＯ４等）等が挙げられる。正極活物質層５４は、活物質以外の成分、例えば導電材やバインダ等を含み得る。導電材としては、例えばアセチレンブラック（ＡＢ）等のカーボンブラックやその他（例、グラファイト等）の炭素材料を好適に使用し得る。バインダとしては、例えばポリフッ化ビニリデン（ＰＶＤＦ）等を使用し得る。
【００４０】
負極シート６０を構成する負極集電体６２としては、例えば銅箔等が挙げられる。負極活物質層６４に含まれる負極活物質としては、例えば黒鉛、ハードカーボン、ソフトカーボン等の炭素材料；チタン酸リチウム（Ｌｉ４Ｔｉ５Ｏ１２：ＬＴＯ）；Ｓｉ；Ｓｎ等を使用し得る。負極活物質層６４は、活物質以外の成分、例えばバインダや増粘剤等を含み得る。バインダとしては、例えばスチレンブタジエンラバー（ＳＢＲ）等を使用し得る。増粘剤としては、例えばカルボキシメチルセルロース（ＣＭＣ）等を使用し得る。
【００４１】
セパレータ７０としては、例えばポリエチレン（ＰＥ）、ポリプロピレン（ＰＰ）、ポリエステル、セルロース、ポリアミド等の樹脂から成る多孔性シート（フィルム）が挙げられる。かかる多孔性シートは、単層構造であってもよく、二層以上の積層構造（例えば、ＰＥ層の両面にＰＰ層が積層された三層構造）であってもよい。セパレータ７０の表面には、耐熱層（ＨＲＬ）が設けられていてもよい。
【００４２】
電解液８０には、上述の本実施形態に係るリチウム二次電池用非水電解液が用いられる。なお、図１は、電池ケース３０内に注入される電解液８０の量を厳密に示すものではない。
【００４３】
以上のようにして構成されるリチウム二次電池１００は、各種用途に利用可能である。好適な用途としては、電気自動車（ＥＶ）、ハイブリッド自動車（ＨＶ）、プラグインハイブリッド自動車（ＰＨＶ）等の車両に搭載される駆動用電源が挙げられる。リチウム二次電池１００は、典型的には複数個を直列および／または並列に接続してなる組電池の形態でも使用され得る。
【００４４】
なお、一例として扁平形状の捲回電極体２０を備える角形のリチウム二次電池１００について説明した。しかしながら、リチウム二次電池は、積層型電極体を備えるリチウム二次電池として構成することもできる。また、リチウム二次電池は、円筒形リチウム二次電池、ラミネート型リチウム二次電池等として構成することもできる。
【００４５】
以下、本発明に関する実施例を説明するが、本発明をかかる実施例に示すものに限定することを意図したものではない。
【００４６】
＜各試験例の電解液の調製＞
非水溶媒として、エチレンカーボネート（ＥＣ）とジメチルカーボネート（ＤＭＣ）とエチルメチルカーボネート（ＥＭＣ）とをＥＣ：ＤＭＣ：ＥＭＣ＝３０：４０：３０の体積比で含む混合溶媒を用意した。この混合溶媒に、表１に示すボレート化合物を表１に示す添加量で溶解させると共に、ＬｉＰＦ６を１．０ｍｏｌ／Ｌの濃度で溶解させた。このようにして、各試験例のリチウム二次電池用非水電解液を調製した。
【００４７】
＜評価用リチウム二次電池の作製＞
正極活物質粉末としてのＬｉＮｉ１／３Ｃｏ１／３Ｍｎ１／３Ｏ２（ＬＮＣＭ）と、導電材としてのアセチレンブラック（ＡＢ）と、バインダとしてのポリフッ化ビニリデン（ＰＶｄＦ）とを、ＬＮＣＭ：ＡＢ：ＰＶｄＦ＝８７：１０：３の質量比でＮ−メチルピロリドン（ＮＭＰ）と混合し、正極活物質層形成用スラリーを調製した。このスラリーを、アルミニウム箔に塗布し、乾燥することにより正極シートを作製した。
負極活物質として、平均粒子径２０μｍの天然黒鉛系炭素材料（Ｃ）と、バインダとしてのスチレンブタジエンゴム（ＳＢＲ）と、増粘剤としてのカルボキシメチルセルロース（ＣＭＣ）とを、Ｃ：ＳＢＲ：ＣＭＣ＝９８：１：１の質量比でイオン交換水と混合して、負極活物質層形成用スラリーを調製した。このスラリーを、銅箔に塗布し、乾燥することにより負極シートを作製した。
また、ガーレー試験法による透気度が約３００秒／１００ｃｃのセパレータシート（ＰＰ／ＰＥ／ＰＰの三層構造の多孔質ポリオレフィンシート）を用意した。
作製した正極シートと負極シートとを、セパレータシートを介して対向させて電極体を作製した。
この電極体に集電体を取り付け、上記作製した各試験例の非水電解液と共にラミネートケースに収容した後、封止した。このようにして評価用リチウム二次電池を作製した。
【００４８】
＜活性化処理＞
上記作製した各評価用リチウム二次電池を２５℃の恒温槽内に置いた。各リチウム二次電池を、０．３Ｃの電流値で４．１０Ｖまで定電流充電した後、０．３Ｃの電流値で３．００Ｖまで定電流放電した。
【００４９】
＜初期特性評価＞
上記活性化した各評価用リチウム二次電池を２５℃の恒温槽内に置いた。各リチウム二次電池を０．２Ｃの電流値で４．１０Ｖまで定電流充電した後、電流値が１／５０Ｃになるまで定電圧充電を行い、満充電状態（ＳＯＣ１００％）とした。その後、０．２Ｃの電流値で３．００Ｖまで定電流放電した。このときの放電容量を測定し、これを初期容量とした。
また、上記活性化した各評価用リチウム二次電池を２５℃の恒温槽内に置き、ＳＯＣ３０％まで０．３Ｃの電流値で定電流充電した。その後、−３０℃の恒温槽内に置いた。３Ｃ、５Ｃ、８Ｃ、１２Ｃの電流値で２秒間放電を行い、それぞれの電池電圧を測定した。電流値を横軸に、電圧値を縦軸にして、各電流値および各電圧値をプロットし、一次近似直線の傾きからＩＶ抵抗を求めた。このＩＶ抵抗を初期抵抗とした。試験例７の初期抵抗を１００とした場合の、各実施例およびその他の比較例の初期抵抗の比を算出した。得られた比を表１に示す。
【００５０】
＜高温保存試験＞
上記の各評価用リチウム二次電池を、０．３Ｃの電流値でＳＯＣ１００％になるまで充電した後、６０℃の恒温槽内で１ヶ月間保存した。その後、上記と同じ方法で各評価用リチウム二次電池の放電容量を測定し、このときの放電容量を、高温保存後の電池容量として求めた。（高温保存後の電池容量／初期容量）×１００より、容量維持率（％）を求めた。
また、上記と同じ方法で各評価用リチウム二次電池の−３０℃でのＩＶ抵抗（高温保存後の電池抵抗）を測定した。｛１−（高温保存後の抵抗／初期抵抗）｝×１００より、抵抗増加率（％）を求めた。
これらの結果を表１に示す。
【００５１】
【表１】
2020113378.tif 000006
【００５２】
表中の略号は以下の通りである。
ＬｉＢＯＢ：リチウムビス（オキサラート）ボレート
ＬｉＤＦＯＢ：リチウムジフルオロ（オキサラート）ボレート
ＴＦＥＢ：トリス（２，２，２−トリフルオロエチル）ボレート
ＴＭＢ：トリメチルボレート
ＴＰＢ：トリフェニルボレート
ＴＭＳＢ：トリス（トリメチルシリル）ボレート
【００５３】
表１に示された結果より、ボレート化合物として、上記オキサラトボレート化合物（Ｉ）に該当するものと上記トリアルキルボレート化合物（II）に該当するものとを組み合わせて用いた試験例１〜５においては、低温抵抗が低く、高温保存後の容量維持率が高く、かつ高温保存後の低温抵抗増加率が低いことがわかる。特に、ボレート化合物を含有していない一般的な非水電解液である試験例７に対して、低温抵抗および高温耐久性の向上が見られただけでなく、従来技術に相当する、リチウムビス（オキサラート）ボレートとトリス（トリメチルシリル）ボレートとを組み合わせた試験例１４および１５に対して、低温抵抗を改善することができ、高温耐久性に関しても同等以上の結果となった。
トリアルキルボレートに代えてトリフェニルボレートを用いた試験例６でも、一般的な非水電解液である試験例７に対して特性向上効果が見られたものの、低温抵抗および高温保存後の低温抵抗増加率について向上の程度が小さく、リチウムビス（オキサラート）ボレートとトリス（トリメチルシリル）ボレートとを組み合わせた試験例１４と同程度の結果であった。
またボレート化合物を単独で用いた試験例８〜１３では、低温抵抗および高温耐久性のいずれかが悪かった。
特に上記オキサラトボレート化合物（Ｉ）に該当するボレート化合物を単独で用いた試験例８および９では、高温耐久性が良好であるものの低温抵抗が著しく高く、トリアルキルボレート化合物（II）に該当するボレート化合物を単独で用いた試験例１０および１１では、低温抵抗が低いものの高温耐久性が著しく低い。
これらの化合物を組み合わせて用いた場合には、低温抵抗および高温耐久性は、これら単独のものの中間レベルになると考えられるが、試験例１〜５の結果が示すように、低温抵抗および高温耐久性が共に良いものとなっている。このような特異な結果が得られた理由は、これは、オキサラトボレート化合物（Ｉ）の分解速度とトリアルキルボレート化合物（II）の分解速度とが近いため、電極上にこれらの化合物に由来する成分を取り込んだ特殊な混成被膜が形成されるためであると考えられる。
【００５４】
以上のことから、上記した本実施形態に係るリチウム二次電池用非水電解液によれば、リチウム二次電池の低温での抵抗を小さくすることができ、かつリチウム二次電池に良好な高温耐久性を付与できることがわかる。
【００５５】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００５６】
２０    捲回電極体
３０    電池ケース
３６    安全弁
４２    正極端子
４２ａ  正極集電板
４４    負極端子
４４ａ  負極集電板
５０    正極シート（正極）
５２    正極集電体
５２ａ  正極活物質層非形成部分
５４    正極活物質層
６０    負極シート（負極）
６２    負極集電体
６２ａ  負極活物質層非形成部分
６４    負極活物質層
７０    セパレータシート（セパレータ）
８０    電解液
１００  リチウム二次電池
【図１】
2020113378.tif 000010
【図２】
2020113378.tif 000011